(57)【要約】      （修正有）【課題】導電性、耐久性或いは透明性に優れた電極フィルム、及びそれを利用した太陽電池パネル或いはＬＥＤパネルの提供。【解決手段】透明フィルムＡの表面に多数の導電性金属線Ｘ−１が平行して、且つパターン化して配列されている電極フィルムＡであって、その表面にはさらに銀ナノワイヤー（ＡｇＮＷ）が網目状に分散塗布されている透明導電性電極フィルムＡ、及びこの電極フィルムを基材して含む太陽電池パネル並びにＬＥＤパネル。【選択図】図１
2016207438.tif 000002
【特許請求の範囲】
【請求項１】
透明フィルムの表面に多数の導電性金属線が平行して、且つパターン化して配列さ
れている電極フィルムであって、その表面にはさらに銀ナノワイヤー（ＡｇＮＷ）が
網目状に分散塗布されていることを特徴とする透明導電性電極フィルム。
【請求項２】
前記多数の導電性金属線は、１．０〜３ｍｍの間隔で平行して形成され、各導電性
金属線は幅が１〜１０μｍであり、各導電性金属線は隣接する２〜６本が一組の導電
ラインとなって多数の導電ラインを形成し、且つ各導電ラインは各組において、導電
性金属線が互いに電気的に接続するように、導電性金属線により網状化したパターン
を形成している請求項１記載の透明導電性電極フィルム。
【請求項３】
前記導電性金属線は、銅（Ｃｕ）線である請求項１記載の透明導電性電極フィル
ム。
【請求項４】
前記銀ナノワイヤー（ＡｇＮＷ）は、透明フィルムの表面上において互いに絡み合
ったネットワーク構造を形成している請求項１記載の透明導電性電極フィルム。
【請求項５】
前記透明フィルムは、ＰＥＴフィルムである請求項１記載の透明導電性電極フィル
ム。
【請求項６】
全光線透過率が６０〜９３％である請求項１記載の透明導電性電極フィルム。
【請求項７】
請求項１記載の透明導電性電極フィルムを基材として含む太陽電池パネル。
【請求項８】
請求項１記載の透明導電性電極フィルムを基材として含むＬＥＤパネル。
【発明の詳細な説明】
【技術分野】
【０００１】
本発明は、透明導電性電極フィルムおよびその利用に関する。さらに詳しくは、
多数の導電性金属線が平行して、且つパターン化して配列されている透明導電性電
極フィルム、この電極フィルムを基材として利用した太陽電池パネルおよびＬＥＤ
パネルに関する。
【背景技術】
【０００２】
透明導電性電極フィルムは、液晶フィルム、携帯電話、カーナビゲーション、ゲ
ーム機、スマートフォン、タブレット端末、タッチパネルなどに広く利用されてい
る電子・通信機器の部材である。この電極フィルムは、使用量の拡大と共に、その
特性の向上や改良の重要性が増加している。
この電極フィルムは、現在ＩＴＯ（インジウム・スズ酸化物）膜をフィルム上に
形成させた複合フィルム（以下“ＩＴＯフィルム”という）が使用されている。
ＩＴＯフィルムは、その優れた特性により利用が増大しているものの、その利用
には技術的にいくつかの問題点を有している。その１つは、大型化や特定分野に利
用することが困難であることである。そのため、ＩＴＯフィルムに代る他の導電性
フィルムの開発が提案されている。例えば、透明フィルムの表面に多数の導電性金
属線が平行して、且つパターン化して配列されている電極フィルムが提案されてい
る。この電極フィルムは、導電性がＩＴＯフィルムに比べて格段に優れているので
大型化した電子・通信機器の分野の利用に適している。
【発明の開示】
【発明が解決しようとする課題】
【０００３】
本発明者は、前記した多数の導電性金属線が平行して、且つパターン化して配列
されている電極フィルム（以下これを“金属線配列電極フィルム”と略称すること
がある）を、太陽電池パネルやＬＥＤパネルへ利用するために研究を進めた。その
ため、金属線配列電極フィルムの導電性や他の特性の改良について研究を重ねた。
その結果、金属線配列電極フィルムの表面上に銀ナノワイヤー（ＡｇＮＷ）を分散
塗布すると、導電性の特性が一層向上しさらに光学特性も充分に維持されているこ
とが判明した。
【課題を解決するための手段】
【０００４】
本発明は、かゝる究明事実に基いて到達されたものであって、本発明によれば下
記電極フィルム、太陽電池パネルおよびＬＥＤパネルが提供される。
（１）透明フィルムの表面に多数の導電性金属線が平行して、且つパターン化して
配列されている電極フィルムであって、その表面にはさらに銀ナノワイヤー
（ＡｇＮＷ）が網目状に分散塗布されていることを特徴とする透明導電性電
極フィルム。
（２）前記多数の導電性金属線は、１．０〜３ｍｍの間隔で平行して形成され、各
導電性金属線は幅が１〜１０μｍであり、各導電性金属線は隣接する２〜６本
が一組の導電ラインとなって多数の導電ラインを形成し、且つ各導電ラインは
各組において、導電性金属線が互いに電気的に接続するように、導電性金属線
により網状化したパターンを形成している前記（１）記載の透明導電性電極フ
ィルム。
（３）前記導電性金属線は、銅（Ｃｕ）線である前記（１）記載の透明導電性電極
フィルム。
（４）前記銀ナノワイヤー（ＡｇＮＷ）は、透明フィルムの表面において互いに絡
み合ったネットワーク構造を形成している前記（１）記載の透明導電性電極フ
ィルム。
（５）前記透明フィルムは、ＰＥＴフィルムである前記（１）記載の透明導電性電
極フィルム。
（６）全光線透過率が６０〜９３％である前記（１）記載の透明導電性電極フィル
ム。
（７）前記（１）記載の透明導電性電極フィルムを基材として含む太陽電池パネ
ル。
（８）前記（１）記載の透明導電性電極フィルムを基材として含むＬＥＤパネル。
【発明の効果】
【０００５】
本発明の透明導電性電極フィルムは、導電性に優れ、導電効率も向上した電気特
性を有し、さらに光学特性もよいので、電極フィルムとして種々の分野に利用でき
る。特に大型の機器の分野に有利に利用できる。殊に太陽電池パネルやＬＥＤパネ
ルの電極フィルム基材として工業的価値は大きい。
【図面の簡単な説明】
【０００６】
【図１】本発明の電極フィルムにおいて、表面に銀ナノワイヤー（ＡｇＮＷ）を        分散塗布する前の、多数の導電性金属線が平行して、且つパターン化して配列さ    れている電極フィルムの好ましい態様の１つを模式的に示したものである。
【図２】導電性金属線がパターン化して配列された電極フィルム上に、銀ナノワ        イヤー（ＡｇＮＷ）が網目状に配列された状態の部分拡大図を模式的に示したも    のであるが、導電性金属線のパターン配列は省略されている。
【発明を実施するための形態】
【０００７】
本発明の電極フィルムは、透明フィルムの片面に多数の導電性金属線が平行して
且つパターン化して配列されている。この透明フィルムとしては、樹脂フィルムで
あって透明性に優れたものであれば良く、例えば、ポリエステルフィルム、ポリカ
ーボネートフィルム、ポリオレフィンフィルム、またはポリシクロオレフィンフィ
ルムなどが例示できるが、好ましくはポリエステルフィルムである。具体的には、
ポリエチレンテレフタレート（ＰＥＴ）フィルム、またはポリエチレン−２．６−
ナフタレート（ＰＥＮ）フィルムが好ましく、特に好ましいのはポリエチレンテレ
フタレート（ＰＥＴ）フィルムである。これら透明フィルムは未延伸のもの、また
は延伸されたもののいずれでもよく、その厚みは５０〜３００μｍが適当であり、
特に好ましくは８０〜２５０μｍである。
【０００８】
本発明の電極フィルムは、前記透明フィルムの片面に微細な多数の導電性金属線
が平行して、且つパターン化して配列されているが、好ましくは多数の導電性金属
線が一定間隔で平行して配列されている。多数の導電性金属線が平行して、且つパ
ターン化して配列された好ましい態様は図１に示されている。図１において（Ａ）
は透明フィルムであり、多数の導電性金属線が図面上横方向に平行して形成されて
いる。多数の導電性金属線は、隣接する２〜６本、好ましくは３〜５本が一緒にな
って１つの組となり、１つの導電ラインを形成している。図１では、３本の導電性
金属線が一緒になって、１つの導電ラインとなっている。導電ラインである組は
Ｘ−１、Ｘ−２、Ｘ−３、Ｘ−４・・・Ｘ−ｎで示されている。
各組の導電ラインは、それぞれの組において導電性金属線が互いに電気的に接続
するように、導電性金属線により網状化したパターンを形成している。すなわち、
図１では網状化している導電性金属線は、説明上点線で示されている。以下この点
線で示されている導電性金属線を“網状化線”と略称することがある。この網状化
線は、図１では平行な多数の金属線に対して、梯子状となるように直角方向に形成
されている。しかし、この網状化線は平行で直線状の金属線に対して直角方向であ
ることは好ましいことではあるが、必ずしもその必要はない。或る程度の角度をも
って網状化されていてもよい、必要なことは、網状化線は各々の組（導電性ライ
ン）の中で、その組を形成している金属線が互いに電気的に接続して、１つの導電
性ラインとなっていればよく、１つの組と他の組とが電気的に接続していないこと
が肝要である。つまり、組と組との間には網状化線は存在しない。
【０００９】
各組内の網状化線は、導電性金属線が部分的にまたは局所的に傷付いたり、或い
は破断した場合に、各組の導電ラインが電気的な接続を維持するために機能してい
る。網状化線は、導電性金属線の長さ方向１０ｍｍに対して１組当たり１本〜５本
好ましくは２〜５本であるのが望ましい。
導電性金属線は幅が１〜１０μｍ、好ましくは２〜８μｍであるのが望ましく、
その厚みは０．１〜５μｍ、好ましくは０．１〜４μｍであるのが有利である。
また、網状化線の幅および厚みは、前記した導電性金属線と同じ範囲から選択され
る。
導電性金属線および網状化線は、導電性金属材料が使用され、具体的にはＣｕ、
Ｎｉ、ＡＬ（アルミ）、Ａｇ、Ｃｒ、これら金属の２種以上よりなる合金、または
これら金属の複層で積層された構造で形成されたものが挙げられる。これらのうち
好ましくはＣｕ、Ａｇであり、特にＣｕが加工性及び価格の点で有利である。
【００１０】
電極フィルムは、２〜６本の導電性金属線が１組となって、１つの導電ライン
（Ｘ−１、Ｘ−２、Ｘ−３、Ｘ−４・・・Ｘ−ｎ）を形成している。各組の導電性
金属線の数は同じ本数であることが望ましい。図１では、３本の導電性金属線が１
組となっている。各組内における導電性金属線の間隔（中心線と中心線の距離）は
１．０〜３ｍｍ、好ましくは１．５〜２．５ｍｍであって、平行に直線状に配置さ
れている。この導電性金属線の間隔は、前記範囲内において等間隔であるのが好ま
しい。
各組における導電性金属線の数は同じ本数でることが望ましく、また各組におけ
る導電性金属線の間隔も、同じ値であることが望ましい。しかし、組と組との間隔
は１．５〜１０ｍｍ、好ましくは２〜８ｍｍであることが望ましく、組と組との間
隔は等間隔であるのが有利である。
【００１１】
導電性金属線および網状化線は、透明フィルムの片面にフォトレジスト加工、フ
ォトエッチング加工により形成させることができる。透明フィルムの表面に形成さ
れている導電性金属線は、組内における金属線の間隔および組と組との間隔は、同
じ値であること（等間隔であること）が加工の点、および利用しコントロールする
点において有利である。
本発明の透明導電性電極フィルムは、前述した導電性金属線が平行して、且つパ
ターン化して配列されている電極フィルム（以下これを“基板電極フィルム”と略
称することがある）の表面に、銀ナノワイヤー（ＡｇＮＷ）を網目状に分散・塗布
したものである。
【００１２】
銀ナノワイヤー（ＡｇＮＷ）は、銀（Ａｇ）のナノサイズ粒子（数十〜数百
ｎｍ）のインクより形成された高いアスペクト比を有するワイヤー形状のものであ
り、Ｃａｍｂｒｉｏｓ社（米国）より市販されているものである。銀ナノワイヤー
は、透明フィルムの表面において、網目状に分散・塗布させることにより、互いに
絡み合いネットワーク構造を形成する。銀ナノワイヤーは、折り曲げに強く、透明
性に優れ、高い導電性が達成される。
【００１３】
前記した方法によって、基板電極フィルム上に銀ナノワイヤーを塗布することに
より、本発明の透明導電性電極フィルムが得られる。得られた電極フィルムは、透
明性が良好であり全光線透過率が６０〜９３％、好ましくは６５〜９１％である。
かくして本発明の電極フィルムは、導電性、透明性、耐久性および屈曲性にも優
れているので、太陽電池用の電極フィルムおよびＬＥＤパネル用の電極フィルムと
して有利に使用することができる。
【符号の説明】
【００１４】
（Ａ）；    透明フィルム
Ｘ−１；    導電ライン
Ｙ  ；    銀ナノワイヤー
【図１】
2016207438.tif 000003
【図２】
2016207438.tif 000004